【事件の表示】
　特願２００４−２９７８４７号「カラーフィルター用着色組成物、カラーフィルター及び液晶表示装置」拒絶査定不服審判事件〔平成１７年　６月　９日出願公開、特開２００５−１４８７１７号〕について、次のとおり審決する。
【結　論】
　本件審判の請求は、成り立たない。
【理　由】
１．手続の経緯及び本願発明
　本願は、平成１６年１０月１２日（優先権主張　平成１５年１０月２０日）の出願であって、平成１８年８月３０日付け、平成２１年１１月１２日付け、及び平成２２年４月１３日付けで手続補正がなされ、平成２３年３月２９日付けで拒絶査定がなされ、これに対して、同年７月５日に拒絶査定不服の審判請求がなされ、同時に手続補正がなされ、その後、同年１１月２４日付けで審尋がなされ、平成２４年１月３０日付けで回答書が提出され、同年９月６日付けで、平成２３年７月５日付けの手続補正が却下されるとともに同日付けで拒絶理由が通知され、同年１１月９日付けで手続補正がなされたものである。
　
　本願の特許請求の範囲の請求項１に係る発明（以下「本願発明」という。）は、平成２４年１１月９日付けの手続補正により補正された特許請求の範囲の請求項１に記載された次のとおりのものである。
　
「色材、分散剤、バインダー樹脂（ただし、少なくとも、下記式（１）で表される環状イミド基を備えた構成単位と、酸性官能基を備えた構成単位と、前記環状イミド基を除く光硬化性官能基を備えた構成単位とが連結した分子構造を有するイミド基含有共重合体からなる、着色レジスト用分散補助ポリマーを除く。）、モノマー、及び光重合開始剤を含むカラーフィルター用着色組成物において、
　該着色組成物は、赤色又は青色組成物であり、
　該モノマーが、酸基を有する多官能モノマーを含み、且つ、バインダー樹脂のモノマーに対する重量比（バインダー樹脂／モノマー）が１／１以上、２．５８／１以下であり、着色組成物の酸価が３０ｍｇ−ＫＯＨ／ｇ以上であることを特徴とするカラーフィルター用着色組成物。
【化１ａ】
　
　
（式中、Ｒ３０及びＲ４０は、それぞれ独立した炭素数４以下のアルキル基であるか、どちらか一方が水素原子で他方が炭素数４以下のアルキル基であるか、又は、それぞれが一つとなって炭素環を形成する基である。）」
　
２．引用例
　当審において平成２４年９月６日付けで通知した拒絶の理由に引用した本願の出願前に頒布された刊行物である特開平１０−３１９５８３号公報（以下「引用例１」という。）、及び特開２００１−２１５３２４号公報（以下「引用例２」という。）には、以下の技術事項が記載されている。（後述する引用発明の認定に関連する箇所に下線を付した。）
　
ａ．引用例１
記載事項ア．
「【請求項１】（ａ）着色色材（ｂ）光重合開始剤（ｃ）重合性モノマーを含有する光重合性組成物において（ｃ）重合性モノマーが同一分子内に３〜４個の（メタ）アクリル基を有する（メタ）アクリルモノマーと同一分子内に５個以上の（メタ）アクリル基を有する（メタ）アクリルモノマーの混合物であることを特徴とする
カラーフィルター用光重合性組成物。
……（略）……
【請求項８】（ａ）
着色色材が赤、青
の中から選ばれた少なくとも１種の顔料である請求項１〜７記載のカラーフィルタ用光重合性組成物。
　
記載事項イ．
「【００４２】
合成例−１（分散剤の合成）
トリレンジイソシアネートの三量体（三菱化学（株）製マイテックＧＰ７５０Ａ、樹脂固形分５０ｗｔ％、酢酸ブチル溶液）３２ｇと触媒としてジブチルチンジラウレート０．０２ｇをＰＧＭＥＡ（プロピレングリコールモノメチルエーテルアセテート）４７ｇで希釈溶解した。攪拌下に片末端がメトキシ基となっている分子量１，０００のポリエチレングリコール（日本油脂（株）製、ユニオックスＭ−１０００）１４．４ｇと分子量１，０００のポリプロピレングリコール（三洋化成工業（株）製、サンニックスＰＰ−１０００）９．６ｇと混合物を滴下した後、７０℃でさらに３時間反応させた。次に、Ｎ，Ｎ−ジメチルアミノ−１，３−プロパンジアミン１ｇを加え、４０℃でさらに１時間反応させた。このようにして得られた分散樹脂を含有する溶液のアミン価を中和滴定によりもとめたところ１４ｍｇＫＯＨ／ｇであった。また樹脂含有量をドライアップ法（１５０℃で３０分間、ホットプレート溶剤を除去し重量変化量により樹脂濃度を算出）により求めたところ樹脂含有量は４０ｗｔ％であった。
【００４３】
合成例−２（バインダー樹脂の合成）
酸価２００、重量平均分子量５，０００のスチレン・アクリル酸樹脂２０ｇ、ｐ−メトキシフェノール０．２ｇ、ドデシルトリメチルアンモニウムクロリド０．２ｇ、ＰＧＭＥＡ４０ｇをフラスコに仕込み、（３，４−エポキシシクロヘキシル）メチルアクリレート７．６ｇを滴下し１００℃の温度で３０時間反応させた。反応液を水に再沈殿、乾燥させて樹脂を得た。ＫＯＨによる中和滴定を行ったところ樹脂の酸価は８０であった。
　
記載事項ウ．
「【００４６】
実施例１〜９
１）レジスト液の調合上述した着色インキを用いて固形分が下記の配合割合となるように各成分を加えスターラーにより攪拌、溶解させレジスト感光液を得た。
【００４７】
赤、青、緑色レジスト
・
バインダー樹脂（合成例−２）　３０ｇ
・
重合性モノマー（表−１記載） ２０ｇ
・
開始剤
２−（２−クロロフェニル）−４，５−ジフェニルイミダゾール２量体　２ｇ
４，４−’ビス（ジエチルアミノベンゾフェノン）　１ｇ
２−メルカプトベンゾチアゾール　２ｇ
・
顔料（赤、青
）　　３０ｇ
・
分散剤（合成例−１）　 １５ｇ
・
溶剤（ＰＧＭＥＡ） ３００ｇ
　
記載事項エ．
「【００４９】２）レジストの評価
レジスト感光液をスピンコーターにてガラス基板（７０５９、コーニング社製）に塗布し、ホットプレートで８０℃、１分間乾燥した。乾燥後のレジストの膜厚を触針式膜厚計（α−ステップ、テンコール社製）で測定したところ赤色、青色、緑色レジストで１．５μ、黒色レジストで１μであった。次に、このサンプルをマスクを通して高圧水銀灯で露光量を変えて像露光した。温度２５℃、濃度０．０５％の水酸化カリウム水溶液に１分間浸漬現像しレジストパターンを得た。」
　
記載事項オ．
「【００５２】５．現像性
非画線部が現像液に溶けていく様子を目視観察した。現像性は非画線部が現像液に溶解するように現像されるものを○、非画線部が現像液に溶解せず剥離片として除去されるものを×とした。なお、非画線部が剥離片として除去されるものは現像液にそのまま残存、基板に再付着することでカラーフィルターに欠陥を生じさせるためレジストの現像形態として不適。なお、結果は表−１に示す。」
　
記載事項カ．
「【００５３】
【表１】 
　
　　　　　　　　　　　　　　　　　　　　　　　　　　　　　　　　」
　
　記載事項ア．〜ウ．及びカ．の記載内容からして、引用例１には、
「バインダー樹脂（下記合成例−２）　３０ｇ、重合性モノマー（ジペンタエリスリトールヘキサアクリレート（ＤＰＨＡ）とペンタエリスリトールトリアクリレート（ＰＥ３Ａ）） ２０ｇ、開始剤２−（２−クロロフェニル）−４，５−ジフェニルイミダゾール２量体　２ｇ、開始剤４，４−’ビス（ジエチルアミノベンゾフェノン）　１ｇ、開始剤２−メルカプトベンゾチアゾール　２ｇ、顔料（赤又は青）　３０ｇ、分散剤（下記合成例−１） １５ｇ、溶剤（ＰＧＭＥＡ） ３００ｇからなるカラーフィルター用光重合性組成物。
　
　合成例−１（分散剤の合成）
トリレンジイソシアネートの三量体（三菱化学（株）製マイテックＧＰ７５０Ａ、樹脂固形分５０ｗｔ％、酢酸ブチル溶液）３２ｇと触媒としてジブチルチンジラウレート０．０２ｇをＰＧＭＥＡ（プロピレングリコールモノメチルエーテルアセテート）４７ｇで希釈溶解した。攪拌下に片末端がメトキシ基となっている分子量１，０００のポリエチレングリコール（日本油脂（株）製、ユニオックスＭ−１０００）１４．４ｇと分子量１，０００のポリプロピレングリコール（三洋化成工業（株）製、サンニックスＰＰ−１０００）９．６ｇと混合物を滴下した後、７０℃でさらに３時間反応させた。次に、Ｎ，Ｎ−ジメチルアミノ−１，３−プロパンジアミン１ｇを加え、４０℃でさらに１時間反応させた。このようにして得られた分散樹脂を含有する溶液のアミン価を中和滴定によりもとめたところ１４ｍｇＫＯＨ／ｇであった。また樹脂含有量をドライアップ法（１５０℃で３０分間、ホットプレート溶剤を除去し重量変化量により樹脂濃度を算出）により求めたところ樹脂含有量は４０ｗｔ％であった。
　
　合成例−２（バインダー樹脂の合成）
酸価２００、重量平均分子量５，０００のスチレン・アクリル酸樹脂２０ｇ、ｐ−メトキシフェノール０．２ｇ、ドデシルトリメチルアンモニウムクロリド０．２ｇ、ＰＧＭＥＡ４０ｇをフラスコに仕込み、（３，４−エポキシシクロヘキシル）メチルアクリレート７．６ｇを滴下し１００℃の温度で３０時間反応させた。反応液を水に再沈殿、乾燥させて樹脂を得た。ＫＯＨによる中和滴定を行ったところ樹脂の酸価は８０であった。」
の発明（以下「引用発明」という。）が記載されていると認められる。
　
ｂ．引用例２
記載事項キ．
「【請求項２】（Ａ）着色剤、（Ｂ）アルカリ可溶性樹脂、（Ｃ）多官能性単量体および（Ｄ）光重合開始剤を含有する感放射線性組成物であって、（Ｃ）多官能性単量体の一部または全部がカルボキシル基含有多官能性単量体からなることを特徴とする、薄膜トランジスター（ＴＦＴ）方式カラー液晶表示装置の駆動用基板上に着色層を形成するために用いられるカラー液晶表示装置用感放射線性組成物。」
　
記載事項ク．
「【００３２】本発明における好ましい（Ｃ１）多官能性単量体および（Ｃ２）多官能性単量体の例をより具体的に示すと、トリメチロールプロパンジ（メタ）アクリレート、ペンタエリスリトールトリ（メタ）アクリレート、ジペンタエリスリトールペンタ（メタ）アクリレート等のモノヒドロキシ基含有オリゴ（メタ）アクリレート類と、マロン酸、こはく酸、グルタル酸、テレフタル酸等のジカルボン酸類との、遊離カルボキシル基含有モノエステル化物；プロパン−１，２，３−トリカルボン酸、ブタン−１，２，４−トリカルボン酸、ベンゼン−１，２，３−トリカルボン酸、トリメリット酸、トリメシン酸等のトリカルボン酸類と、２−ヒドロキシエチル（メタ）アクリレート、２−ヒドロキシプロピル（メタ）アクリレート等のモノヒドロキシアルキル（メタ）アクリレート類との、遊離カルボキシル基含有オリゴエステル化物等を挙げることができる。
【００３３】これらの（Ｃ１）多官能性単量体および（Ｃ２）多官能性単量体のうち、特に、下記式（１）で表される、ペンタエリスリトールトリアクリレートとこはく酸との遊離カルボキシル基含有モノエステル化物（以下「多官能性アクリレート（１）」という。）、下記式（２）で表される、ペンタエリスリトールトリメタクリレートとこはく酸との遊離カルボキシル基含有モノエステル化物（以下「多官能性メタクリレート（２）」という。）が好ましい。
【００３４】
【化４】
  
　
【００３５】
【化５】
  
　
【００３６】多官能性アクリレート（１）および多官能性メタクリレート（２）はいずれも、画素強度が高く、画素表面の平滑性に優れ、かつ画素が形成される部分以外の領域での地汚れや膜残りが発生し難い感放射線性組成物をもたらしうるものである。本発明において、カルボキシル基含有多官能性単量体はまた、感放射線性組成物のアルカリ現像液に対する溶解特性をより改善し、かつ現像後の未溶解物の残存をより抑制する作用等を有するものであり、後述する添加剤としての有機酸成分の範疇に入るものである。」
　
３．対比
　本願発明と引用発明を対比する。
（ａ）引用発明の「カラーフィルター用光重合性組成物」は、顔料を含んでおりカラーフィルターの着色に用いられるものであることは明らかであるから、本願発明の「カラーフィルター用着色組成物」に相当し、引用発明の「カラーフィルター用光重合性組成物」に含まれる顔料が「顔料（赤又は青）」であることは、本願発明の「該着色組成物は、赤色又は青色組成物であ」ることに相当する。
　
（ｂ）引用発明の「顔料（赤又は青）」、「分散剤（下記合成例−１）」は、本願発明の「色材」、「分散剤」に相当する。
　引用発明の「バインダー樹脂（下記合成例−２）」は、本願発明の「バインダー樹脂（ただし、少なくとも、下記式（１）で表される環状イミド基を備えた構成単位と、酸性官能基を備えた構成単位と、前記環状イミド基を除く光硬化性官能基を備えた構成単位とが連結した分子構造を有するイミド基含有共重合体からなる、着色レジスト用分散補助ポリマーを除く。）」
「【化１ａ】
　
　
（式中、Ｒ３０及びＲ４０は、それぞれ独立した炭素数４以下のアルキル基であるか、どちらか一方が水素原子で他方が炭素数４以下のアルキル基であるか、又は、それぞれが一つとなって炭素環を形成する基である。）」に相当する。
　
（ｃ）引用発明の「重合性モノマー（ジペンタエリスリトールヘキサアクリレート（ＤＰＨＡ）とペンタエリスリトールトリアクリレート（ＰＥ３Ａ））」は、多官能モノマーであるから、本願発明の「該モノマーが、酸基を有する多官能モノマーを含」むこととは「該モノマーが多官能モノマーを含」む点で共通する。
　
（ｄ）引用発明の「開始剤２−（２−クロロフェニル）−４，５−ジフェニルイミダゾール２量体」、「開始剤４，４−’ビス（ジエチルアミノベンゾフェノン）」及び「開始剤２−メルカプトベンゾチアゾール」は、本願発明の「光重合開始剤」に相当する。
　
（ｅ）引用発明のバインダー樹脂の重量は３０ｇ、重合性モノマーの重量は２０ｇであるから、バインダー樹脂のモノマーに対する重量比（バインダー樹脂／モノマー）は３０／２０となり、このことは本願発明の「バインダー樹脂のモノマーに対する重量比（バインダー樹脂／モノマー）が１／１以上、２．５８／１以下であ」ることに相当する。
　
　上記（ａ）〜（ｅ）にて述べたことからして、本願発明と引用発明とでは、
「色材、分散剤、バインダー樹脂（ただし、少なくとも、下記式（１）で表される環状イミド基を備えた構成単位と、酸性官能基を備えた構成単位と、前記環状イミド基を除く光硬化性官能基を備えた構成単位とが連結した分子構造を有するイミド基含有共重合体からなる、着色レジスト用分散補助ポリマーを除く。）、モノマー、及び光重合開始剤を含むカラーフィルター用着色組成物において、
　該着色組成物は、赤色又は青色組成物であり、
　該モノマーが、多官能モノマーを含み、且つ、バインダー樹脂のモノマーに対する重量比（バインダー樹脂／モノマー）が１／１以上、２．５８／１以下であるカラーフィルター用着色組成物。
【化１ａ】
　
　
（式中、Ｒ３０及びＲ４０は、それぞれ独立した炭素数４以下のアルキル基であるか、どちらか一方が水素原子で他方が炭素数４以下のアルキル基であるか、又は、それぞれが一つとなって炭素環を形成する基である。）」
である点で一致し、次の相違点が存在する。
　
相違点（Ａ）
　多官能モノマーが、本願発明は、酸基を有する多官能モノマーであるのに対して、引用発明は、酸基を有する多官能モノマーではない点。
　
相違点（Ｂ）
　本願発明は、着色組成物の酸価が３０ｍｇ−ＫＯＨ／ｇ以上であるのに対して、引用発明のカラーフィルター用光重合性組成物に含有される酸性成分は、「ＫＯＨによる中和滴定を行ったところ樹脂の酸価は８０であった」とされている合成例−２のバインダー樹脂のみであるから、固形成分比で引用発明のカラーフィルター用光重合性組成物の酸価を求めると約２６ｍｇ−ＫＯＨ／ｇとなり、３０ｍｇ−ＫＯＨ／ｇ以上ではない点。
　
４．当審の判断
　上記相違点について検討する。
　相違点（Ａ）について
　引用発明のカラーフィルター用光重合性組成物は、引用例１の記載事項エ．及びオ．を参酌すると、その現像性は非画線部がアルカリ現像液に溶解するように現像されるものであり、非画線部が現像液に溶解せず剥離片となることを防止することを課題としているものといえる。一方、引用例２には、着色層を形成するために用いられるカラー液晶表示装置用感放射線性組成物において、カルボキシル基含有多官能性単量体（本願発明の「酸基を有する多官能モノマー」に相当）は、感放射線性組成物のアルカリ現像液に対する溶解特性をより改善し、かつ現像後の未溶解物の残存をより抑制する作用等を有することが記載されており（記載事項キ．及びク．参照）、引用発明のカラーフィルター用光重合性組成物のアルカリ現像液に対する溶解特性をより改善し、かつ現像後の未溶解物の残存をより抑制するために、引用発明の重合性モノマーに換えて、引用例２に記載されたカルボキシル基含有多官能性単量体を採用し、上記相違点（Ａ）に係る本願発明の発明特定事項を得ることは、引用例２に接した当業者であれば容易になし得ることである。
　
　相違点（Ｂ）について
　上記「相違点（Ａ）について」の項で述べたように、引用発明のカラーフィルター用光重合性組成物のアルカリ現像液に対する溶解特性をより改善し、かつ現像後の未溶解物の残存をより抑制するために、引用発明の重合性モノマーに換えて、引用例２に記載されたカルボキシル基含有多官能性単量体を採用することは当業者であれば容易になし得ることである。そして、酸基であるカルボキシル基を含有するカルボキシル基含有多官能性モノマーを採用した際には、引用発明のカラーフィルター用光重合性組成物の酸価は当然大きくなるが、酸価が大きくなった場合アルカリ現像液による非画像部の溶解性が向上することは容易に予測し得ることであるから、カルボキシル基含有多官能性単量体の中でもより大きな酸価のものを採用する等して引用発明のカラーフィルター用光重合性組成物の酸価をより大きくし、その結果上記相違点（Ｂ）に係る本願発明の発明特定事項を得るようにすることは当業者であれば容易になし得ることである。
　
　また、本願発明の効果も、引用発明及び引用例２に記載された事項から予測し得る範囲内のものであり、格別のものとは認め難い。
　
　したがって、本願発明は、引用発明及び引用例２に記載された事項に基いて当業者が容易に発明をすることができたものである。
　
５．むすび
　以上のとおり、本願発明は、引用発明及び引用例２に記載された事項に基いて当業者が容易に発明をすることができたものであるから、特許法第２９条第２項の規定により特許を受けることができない。
　よって、結論のとおり審決する。